КОМПОЗИЦИИ АКТИВНЫХ КОМПОНЕНТОВ КРЕМНЕЗЕМНО-ГЛИНОЗЕМНОЙ МАТРИЦЫ ДЛЯ КАТАЛИЗАТОРОВ КРЕКИНГА КУБОВЫХ ОСТАТКОВ

1. Каталитическая композиция для крекинга кубовых остатков, содержащая:
от около 30 до около 60% мас. глинозема;
от более 0 до около 10% мас. легирующей добавки, включающей иттербий, гадолиний, церий, лантан, иттрий, барий, магний или смесь любых двух или более из них, измеренной в виде оксида;
от около 2 до около 20% мас. реакционноспособного кремнезема;
от около 3 до около 20% мас. компонента, содержащего пептизируемый бомит, коллоидный кремнезем, оксихлорид алюминия или комбинацию любых двух или более из них; и
от около 10 до около 50% мас. каолина.
2. Каталитическая композиция для крекинга кубовых остатков по п. 1, содержащая легирующую добавку, в количестве от около 0,1 до около 5% мас. в расчете на массу композиции, измеренную в виде оксида.
3. Каталитическая композиция для крекинга кубовых остатков по п. 1, отличающаяся тем, что легирующая добавка присутствует в количестве около 4% мас.
4. Каталитическая композиция для крекинга кубовых остатков по п. 1, отличающаяся тем, что легирующая добавка включает лантан.
5. Каталитическая композиция для крекинга кубовых остатков по п. 1, отличающаяся тем, что легирующая добавка импрегнирована в глинозем или нанесена на глинозем покрытием, или осаждена совместно с глиноземом.
6. Каталитическая композиция для крекинга кубовых остатков по п. 1, имеющая средний размер частиц около 70-95 мкм.
3
7. Каталитическая композиция для крекинга кубовых остатков по п. 1, имеющая объем пор, измеренный ртутной порометрией, 0,3-0,56 см/г в диапазоне диаметров от 4 до 2000 нм.
8. Каталитическая композиция для крекинга кубовых остатков по п. 1, дополнительно содержащая в составе цеолит.
9. Каталитическая композиция для крекинга кубовых остатков по п. 8, отличающаяся тем, что цеолит представляет собой Y-цеолит.
10. Каталитическая композиция для крекинга кубовых остатков по п. 1, не содержащая цеолита.
11. Каталитическая композиция для крекинга кубовых остатков по любому из пп. 1-10, отличающаяся тем, что глинозем представляет собой кальцинированный глинозем.
12. Способ изготовления катализатора крекинга кубовых остатков, включающий
формирование водной суспензии, содержащей, в расчете на сухую массу,
от около 30 до около 60% мас. глинозема;
от более 0 до около 10% мас. легирующей добавки, включающей иттербий, гадолиний, церий, лантан, иттрий, барий, магний или смесь любых двух или более из них, измеренной в виде оксида, по отношению к глинозему;
от около 2 до около 20% мас. реакционноспособного кремнезема;
от около 3 до около 20% мас. компонента, содержащего пептизируемый бомит, коллоидный кремнезем, оксихлорид алюминия или комбинацию любых двух или более из них; и
от около 10 до около 50% мас. каолина и получение микросфер посредством распылительной сушки водной суспензии.
13. Способ по п. 12, дополнительно включающий прокаливание микросфер.
14. Способ по п. 12, отличающийся тем, что глинозем представляет собой кальцинированный глинозем.
15. Способ крекинга углеводородного сырья, включающий приведение в контакт указанного сырья с катализатором флюид-каталитического крекинга (FCC), содержащим цеолитный компонент и катализатор крекинга кубовых остатков, причем катализатор крекинга кубовых остатков содержит:
от около 30 до около 60% мас. глинозема;
от более 0 до около 10% мас. легирующей добавки, включающей иттербий, гадолиний, церий, лантан, иттрий, барий, магний или смесь любых двух или более из них, измеренной в виде оксида;
от около 2 до около 20% мас. реакционноспособного кремнезема;
от около 3 до около 20% мас. компонента, содержащего пептизируемый бомит, коллоидный кремнезем, оксихлорид алюминия или комбинацию любых двух или более из них; и
от около 10 до около 50% мас. каолина.
16. Способ по п. 15, отличающийся тем, что катализатор содержит легирующую добавку в количестве от около 0,1 до около 5% мае, измеренную в виде оксида.
17. Способ по п. 16, отличающийся тем, что редкоземельный элемент включает лантан.
18. Способ по п. 15, отличающийся тем, что обеспечивает выход кокса, измеренный при 13% мас. кубовых остатков, более чем на 10% ниже, чем в случае, когда сырье приводят в контакт с катализатором, имеющим такие же физические свойства, который не содержит катализатор крекинга кубовых остатков.
19. Способ по п. 15, отличающийся тем, что цеолит включает Y-цеолит.
20. Способ по п. 15, отличающийся тем, что катализатор FCC содержит по меньшей мере 15% мас. катализатора крекинга кубовых остатков.
21. Способ по п. 20, отличающийся тем, что катализатор FCC содержит по меньшей мере 50% мас. цеолитного компонента.
22. Способ по п. 15, отличающийся тем, что катализатор FCC содержит от 15 до 80% мас. катализатора крекинга кубовых остатков.
23. Способ по п. 22, отличающийся тем, что катализатор FCC содержит от 50 до 80% мас. катализатора крекинга кубовых остатков.
24. Способ по п. 15, отличающийся тем, что катализатор FCC содержит от 15 до 50% мас. катализатора крекинга кубовых остатков и от 85 до 50% мас. цеолитного компонента и, необязательно, других компонентов на основе глины.
25. Способ по п. 15, отличающийся тем, что катализатор FCC дополнительно содержит ванадиевую ловушку или никелевую ловушку с кристаллическим бомитом.
26. Способ по любому из пп. 15-25, отличающийся тем, что глинозем представляет собой кальцинированный глинозем.
27. Каталитическая композиция для крекинга кубовых остатков, содержащая:
от около 30 до около 60% мас. глинозема;
от более 0 до около 10% мае карбоната редкоземельного элемента, включающего карбонат иттербия, карбонат гадолиния, карбонат церия, карбонат лантана, карбонат иттрия или смесь любых двух или более из них, измеренного в виде оксида;
от около 2 до около 20% мас. реакционноспособного кремнезема;
от около 3 до около 20% мас. компонента, содержащего пептизируемый бомит, коллоидный кремнезем, оксихлорид алюминия или комбинацию любых двух или более из них; и
от около 10 до около 50% мас. каолина.
28. Каталитическая композиция для крекинга кубовых остатков по п. 27, содержащая карбонат редкоземельного элемента, который присутствует в количестве от около 0,1 до около 5% мас. композиции, измеренный в виде оксида.
29. Каталитическая композиция для крекинга кубовых остатков по п. 27, отличающаяся тем, что редкоземельный элемент включает лантан.
30. Каталитическая композиция для крекинга кубовых остатков по п. 27, имеющая средний размер частиц около 70-95 мкм.
3
31. Каталитическая композиция для крекинга кубовых остатков по п. 27, имеющая объем пор, измеренный ртутной порометрией, 0,3-0,56 см/г в диапазоне диаметров от 4 до 2000 нм.
32. Каталитическая композиция для крекинга кубовых остатков по пп. 27-31, отличающаяся тем, что глинозем представляет собой кальцинированный глинозем.
33. Каталитическая композиция для крекинга кубовых остатков, содержащая:
от около 10 до около 20% мас. Y-цеолита, замещенного редкоземельным элементом;
от около 10 до около 30% мас. связующего, содержащего кремнезем и бомит;
от около 30 до около 60% мас. активной матрицы, содержащей глинозем и, необязательно, кристаллический бомит; и
от около 10 до около 50% мас. каолина.
34. Каталитическая композиция для крекинга кубовых остатков по п. 33, отличающаяся тем, что Y-цеолит, замещенный редкоземельным элементом, содержит иттербий, гадолиний, церий, лантан, иттрий или смесь любых двух или более из них.
35. Каталитическая композиция для крекинга кубовых остатков по п. 33, отличающаяся тем, что Y-цеолит, замещенный редкоземельным элементом, содержит лантан.
36. Каталитическая композиция для крекинга кубовых остатков по п. 33, имеющая средний размер частиц около 70-95 мкм.
3
37. Каталитическая композиция для крекинга кубовых остатков по любому из пп. 33-36, имеющая объем пор, измеренный ртутной порометрией, 0,3-0,56 см/г в диапазоне диаметров от 4 до 2000 нм.
38. Способ изготовления катализатора крекинга кубовых остатков, включающий:
формирование водной суспензии, содержащей, в расчете на сухую массу,
от около 10 до около 20% мас. Y-цеолита, замещенного редкоземельным элементом;
от около 10 до около 30% мас. связующего, содержащего кремнезем и бомит;
от около 30 до около 60% мас. добавки, содержащей глинозем и, необязательно, кристаллический бомит; а также
от около 10 до около 50% мас. каолина; и
получение микросфер посредством распылительной сушки водной суспензии.
39. Способ по п. 38, дополнительно включающий обжиг микросфер.
40. Способ по п. 38, отличающийся тем, что Y-цеолит замещен редкоземельным элементом в количестве около 1-10% мас.
41. Способ крекинга углеводородного сырья, включающий приведение в контакт указанного сырья с каталитической композицией для крекинга кубовых остатков по любому из пп. 33-37.